(57)【要約】  本発明は、試料における一つ以上の分析物の存在、量又は同一性について一つ以上の流体の試料を分析するための基体の材料に関係すると共に、それによって基体の材料が、基体の材料における及び／又はそれを伴った試料又はそれの部分の流動が、基体の材料の選択された領域における、相転移、好ましくは光誘発性の相転移によって影響を及ぼされる及び／又は引き起こされるという方式で適合させられる。【特許請求の範囲】
【請求項１】
少なくとも一つの分析物について試料を分析するための基体の材料であって、それによって、照明する手段が、前記試料に力を及ぼす、前記試料における液晶の光誘発性の相転移を引き起こすために配置されると共に、それによって、前記試料の流動を引き起こす、基体の材料。
【請求項２】
それによって、前記基体の材料における前記相転移は、可逆性の相転移を含む、請求項１に記載の基体の材料。
【請求項３】
それによって、前記基体の材料は、アゾ基、イミノ基、及び／又はアルケンの基を含む材料を含む、請求項１又は２に記載の基体の材料。
【請求項４】
それによって、前記基体の材料は、構造Ｉ
【化１】
2009520179.tif 000028
を備えた少なくとも一つの基を含む材料を含むと共に、ここで、Ｒ１及び／又はＲ２は、水素、ヒドロキシル、ハロゲン、ホルミル、カルボキシ−及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミンを含む群の中から独立に選択される、請求項１乃至３のいずれかに記載の基体の材料。
【請求項５】
基体の材料における試料の流動に影響を及ぼす方法であって、それによって、前記試料の流動が、液晶の光誘発された相転移によって引き起こされる、方法。
【請求項６】
請求項１乃至４のいずれかに記載の基体の材料を含むデバイスであって、それによって、前記デバイスには、前記基体の材料の少なくとも一つの望まれた領域に照明する手段が備え付けられる、デバイス。
【請求項７】
それによって、前記照明する手段は、レーザーの手段、ダイオードの光源、及び／又は、ダイオードのアレイを含む、請求項６に記載のデバイス。
【請求項８】
請求項５に記載の方法を行うように適合させられた、請求項１乃至４のいずれかに記載の基体の材料を組み込む及び／又は請求項６又は７に記載のデバイスを組み込むと共に以下に続く用途：
−  分子的な診断に使用されたバイオセンサー
−  例．血液又は唾液のような複雑な生物学的な混合物におけるタンパク質及び核酸の急速な且つ敏感な検出
−  化学、薬学、又は分子生物学用の高いスループットのスクリーニングデバイス
−  例．刑事学における、例．ＤＮＡ又はタンパク質についての、（病院で）現場で試験するための、中心に集められた研究室における又は科学的な調査における診断用の、試験するデバイス
−  心臓学、感染性の疾患、及び腫瘍学についてのＤＮＡ又はタンパク質の診断、並びに、食品及び環境の診断用のツール
−  組み合わせの化学用のツール
−  分析デバイス
−  ナノ−及びマイクロ−流体のデバイス
−  流体をくみ出すデバイス
−  薬物の解放及び薬物の搬送システム（特に経皮的な及び移植可能な薬物の搬送デバイス）
の一つ以上で使用されるシステム。
【発明の詳細な説明】
【技術分野】
【０００１】
本発明は、試料における一つ以上の分析物を扱う及び／又はそれの検出のためのデバイスの分野に、特に、溶液における生体分子を扱う及びそれの検出のためのデバイスの分野に、向けられる。
【背景技術】
【０００２】
本発明は、流体における分析物を扱う及びそれの検出に、特に溶液における生体分子の検出に、向けられる。検出は、通常は、分析されるものである流体が基体の材料に提供されるという方式で、起こり、その材料は、分析物のための束縛する物質を含有し、それら分析物は、検出にかけられる。このような捕捉プローブは、分析物がまたＤＮＡ鎖である場合において、対応するＤＮＡ鎖であることがある。次に、流体における分析物は、それら分析物には通常では、標識、好ましくは光学的な蛍光の標識が備え付けられるが、束縛する物質によって捕捉され（二つの相補的なＤＮＡ鎖の場合には、この過程は、ハイブリッド形成と呼ばれる）且つ流体が取り除かれた後でさえそこに残留することになる。次に、分析物が、検出されることがある。
【０００３】
しかしながら、通常では、流体は、基体の材料の内側で流動を制御するためのいずれの可能性もなく、単純に試料にもたらされる。このような流動は、マイクロ流体の技術によって制御されることがあるが、しかし、これは、分析デバイスの洗練されたレイアウトを要求すると共に必ずしも全ての用途に適用され得ない。
【発明の開示】
【発明が解決しようとする課題】
【０００４】
従って、本発明の目的は、デバイス及び／又はデバイス用の基体の材料を提供することであるが、そのデバイス又は基体の材料は、微量の分析物を伴ったより素早い検出を可能にすると共に、その分析物は、流体に存在することを必要とする。
【課題を解決するための手段】
【０００５】
この目的は、本発明の請求項１に記載の基体の材料によって解決される。それに応じて、少なくとも一つの分析物について試料を分析するための基体の材料が、提供されるが、それによって、照明する手段は、試料に力を及ぼす、試料における液晶の光誘発性の相転移を引き起こすために配置されると共に、それによって、試料の流動を引き起こす。さらに、この目的は、請求項５に記載の方法、請求項６に記載のデバイス、及び請求項８に記載のシステムによって解決される。
【発明の効果】
【０００６】
そのようにすることよって、より少ない量の試料が、必要とされると共に、デバイスの洗練されたマイクロ流体のレイアウトを回避することができる。
【発明を実施するための最良の形態】
【０００７】
本発明に従って、用語“試料”は、固体の試料のみならず流体の試料を含むと共に、それら固体の試料は、基体の材料が提供されるとき、溶解する。
【０００８】
本発明の意味において、用語“基体の材料における及び／又はそれを伴った流体又はそれの部分の流動”は、特に以下に続く特徴：の一つ以上を含む。
【０００９】
−  本発明の一つの好適な実施形態に従って、基体の材料における及び／又はそれを伴った全部の流体の流動が、基体の材料の選択された領域における相転移によって影響を及ぼされる及び／又は引き起こされる；
−  本発明の一つの好適な実施形態に従って、基体の材料における及び／又はそれに伴った流体の部分の流動が、後に記載されることになるように、基体の材料の、好ましくは流体における粒子又はより大きい生体分子の、選択された領域における相転移によって影響を及ぼされる及び／又は引き起こされる；
−  一つの好適な実施形態に従って、基体の材料における全部の流体の流動が、基体の材料の選択された領域における相転移によって影響を及ぼされる及び／又は引き起こされる；この理由のために、基体の材料は、後に記載されることになるように、例．多孔性であるか、又は、基体の材料内の流体のある一定の溶解度を可能にする；
−  一つの好適な実施形態に従って、基体の材料を伴った全部の流体の流動は、基体の材料の選択された領域における相転移によって影響を及ぼされる及び／又は引き起こされる；この理由のために、基体の材料における相転移は、また、例．さらなる層又は他の手段に影響を及ぼす又はそれらを制御するが、それら層又は手段には、基体の材料が配分される又は提供される。
【００１０】
本発明の意味において、用語“相転移”は、特に、秩序のある状態からあまり秩序のない状態への転移又はあまり秩序のないものから秩序のある状態への反転の転移を意味する。
【００１１】
相転移についての−限定するものではない例−は、その相転移は本発明で特に意味されるものであるが、結晶質の状態から非晶質の等方性の状態への転移である。ある種の溶解度が、非晶質の状態の物体においては、結晶質の状態におけるものよりもはるかに高いことは、知られたことである。相転移についてのさらなる−限定するものではない例−は、その相転移は本発明で特に意味されるものであるが、また、ネマチックな状態から等方性の状態への転移、スメクチックな状態から等方性の状態又はネマチックな状態への転移、例えばスメクチックＢ状態からスメクチックＡ状態への、さらなるスメクチック相の転移、のような液晶性の材料を関係付ける相転移であるが、ここでは、また、秩序における減少を伴うと共に、溶解度における転移が、起こるかもしれない。
【００１２】
本発明の意味において、用語“選択された領域”は、また、基体の材料を全体として含むことがある。しかしながら、通常では、基体の材料の一部分のみが、試料における及び／又はそれを伴った流体の流動に影響を及ぼす及び／又はそれを引き起こすために、相転移にかけられることは、好適である。
【００１３】
本発明の好適な実施形態に従って、基体の材料は、基体の材料における及び／又はそれを伴った流体又はそれの部分の方向付けられた流動が、基体の材料の選択された領域における相転移によって影響を及ぼされる及び／又は引き起こされるという方式で、適合させられる。
【００１４】
用語“方向付けられた”は、特に、基体の材料における及び／又はそれを伴った流体又はそれの部分の流動の方向、強さ、側方の分散及び／又は分配が、基体の材料の選択された領域における相転移によって影響を及ぼされる及び／又は引き起こされることを意味する。
【００１５】
本発明の好適な実施形態に従って、基体の材料における相転移は、可逆的な相転移を含む。
【００１６】
そのようにすることによって、基体の材料における及び／又はそれを伴った流動は、より簡単に且つより精密に制御されることがある。さらには、基体の材料を再使用することは、また可能である。
【００１７】
本発明の好適な実施形態に従って、基体の材料は、基体の材料への及び／又はそれの中の流体の相互作用が、相転移が起こるとき、変化するという方式で、適合させられる。
【００１８】
相互作用によって、特に意味される及び／又は含まれるのは、
−  基体の材料内の流体又は流体の部分の溶解度
−  基体の材料内の流体の分散性
−  基体の材料内の分析物の粒子の分散性、この点においては、以下に続く論文：ＪＬ  Ｗｅｓｔ  ｅｔ  ａｌ．Ｐｈｙｓｉｃａｌ  Ｒｅｖｉｅｗ  Ｅ，  ２００２による‘Ｄｒａｇ  ｏｎ  ｐａｒｔｉｃｌｅｓ  ｉｎ  ａ  ｎｅｍａｔｉｃ  ｓｕｓｐｅｎｓｉｏｎ  ｂｙ  ａ  ｍｏｖｉｎｇ  ｎｅｍａｔｉｃ−ｉｓｏｔｒｏｐｉｃ  ｉｎｔｅｒｆａｃｅ’に対する参照はなされるが、その論文は、これにより、参照によって組み込まれる。
【００１９】
−  基体の材料への流体又は分析物の粒子の付着
である。
【００２０】
本発明の意味における用語“分散性”は、特に、基体の材料において流体を分散させる能力及び／又は溶解させること以外によって混合する又はブレンドする能力を意味する又は含む。
【００２１】
本発明の好適な実施形態に従って、基体の材料は、基体の材料への及び／又はそれにおける流体又は流体の部分の溶解度及び／又は分散性及び／又は付着が、相転移は起こるとき、変化するという方式で、適合させられる。
【００２２】
そのようにすることによって、基体の材料における及び／又はそれを伴った流体の流動を、かなり簡単に引き起こす及び／又は影響を及ぼすことができる。好ましくは、相転移は、基体の材料への及び／又はそれの中の流体の溶解度及び／又は分散性及び／又は付着が高いところの状態から、基体の材料への及び／又はそれの中の流体の溶解度及び／又は分散性及び／又は付着が低いところの状態へ、基体の材料を変化させる。次に、流体は、基体の材料の領域から流動することになるが、ここで、この相転移は、異なる領域へ起こってしまっており、その異なる領域は、なお、初期の状態に（又は、反対の／異なる相に）ある。
【００２３】
本発明の好適な実施形態に従って、基体の材料は、基体の材料における及び／又はそれを伴った流体におけるマクロな粒子の流動が、基体の材料の選択された領域における相転移によって影響を及ぼされる及び／又は引き起こされるという方式で、適合させられる。流体における用語“マクロな粒子”は、特に、ＤＮＡ鎖、ペプチド、酵素、抗体、生物マーカー、及びタンパク質のような、より大きい生体分子を意味する。そのようにすることによって、流体におけるこれらの粒子の分析を、より簡単に且つ有効に達成することができる。
【００２４】
本発明の好適な実施形態に従って、基体の材料は、基体の材料における及び／又はそれを伴った流体におけるマクロな粒子の流動が、基体の材料の選択された領域における相転移によって影響を及ぼされる及び／又は引き起こされるという方式で、適合させられるが、それによって、マクロな粒子は、≧１ｎｍ及び≦５０μｍの平均の直径及び／又は平均寸法のを有する。これらの範囲は、実際には、本発明内の最良に適切なものであることを証明してきた。好ましくは、マクロな粒子は、≧２ｎｍ且つ≦５μｍの平均の直径を有すると共に、より好適なマクロな粒子は、≧５ｎｍ且つ≦１μｍ、及び、最も好適なのは、≧１０ｎｍ且つ≦０．１μｍである。
【００２５】
本発明の好適な実施形態に従って、基体の材料は、基体の材料における及び／又はそれを伴った流体におけるマクロな粒子の流動が、相転移におけるマクロな粒子の溶解度の転移によって影響を及ぼされる及び／又は引き起こされるという方式で、適合させられる。そのようにすることによって、この溶解度の転移は、最低の溶解度の状態を有するものである場所である、一つの場所から、溶解度がより高いものであるところの別の場所までの、マクロな粒子の輸送についての駆動力のものであり得る。
【００２６】
本発明の好適な実施形態に従って、基体の材料は、基体の材料における及び／又はそれを伴った流体におけるマクロな粒子の流動が、マクロな粒子の分散性における変化によって影響を及ぼされる及び／又は引き起こされるという方式で、適合させられる。いくつかの用途において、特に結晶質の及び液晶性の材料が、粒子をそれらのドメインの境界へ輸送する傾向を示すことが、見出されてきた。結晶の場合には、それは、結晶の格子エネルギーであり、その結晶は、結晶格子においてそれの境界に適合するものではない材料を追い出す。液晶の場合には、液晶の弾性エネルギーは、それの整列がマクロな粒子の存在によって乱されるとき、この追放の挙動についての駆動力である。
【００２７】
本発明の別の好適な実施形態に従って、基体の材料は、基体の材料における及び／又はそれを伴った流体におけるマクロな粒子の大きさに選択的な又は大きさに依存性の流動が、基体の材料の選択された領域における相転移によって影響を及ぼされる及び／又は引き起こされるという方式で、適合させられる。
【００２８】
本発明の好適な実施形態に従って、基体の材料は、一つを超える相転移が、基体の材料で可能であるという方式で、適合させられる。そのようにすることによって、基体の材料における及び／又はそれを伴った試料の又はそれの部分のより制御された及び大部分の用途において選択的でさえある流動が、実行可能である。このような基体の材料は、例．（後に記載されることになるように）液晶の材料であることがあり、その液晶の材料においては、ネマチックから等方性の状態への相転移のみならずネマチックからスメクチックへの相転移が、可能である。他のものが、また、ネマチックからスメクチックの状態への又は逆もまた同じ相転移によって流動することを強いられることがあるのに対して、いくつかの粒子又は試料の構成成分は、ネマチックから等方性のものへの相転移が起こるとき、流動することのみを引き起こされることがある。これらの差異を使用することによって、流体の異なる構成成分のより差別化された流動は、可能であるが、このように、流体を分析する際における、より高い分解能及び速度の可能なものであるデバイスに帰着する。
【００２９】
本発明の好適な実施形態に従って、基体の材料は、≧０．１μｍ且つ≦１００μｍの、好ましくは≧０．５μｍと≦２０μｍとの間の、及び、最も好適な≧１μｍと≦１０μｍとの間の、厚さを備えた層を形成する。これは、実際には適切なものであることを示してきた。
【００３０】
本発明の好適な実施形態に従って、基体の材料における相転移は、光誘発性の相転移を含む。そのようにすることによって、有効な相転移を、流体又はそれの部分に影響を及ぼすことなく、特に束縛する物質によって試料における分析物の捕捉に悪影響を及ぼすことなく、達成することができる。
【００３１】
本発明の好適な実施形態に従って、基体の材料における相転移は、光誘発性の相転移を含み、その光誘発性の相転移は、≧２５０ｎｍ且つ≦１５００ｎｍ、好ましくは≧３００ｎｍ且つ≦８００ｎｍ、及び最も好適な≧３５０ｎｍ且つ≦５００ｎｍの波長での照射で起こる。これは、実際には、本発明に最良に適切なものであることを示してきた。
【００３２】
本発明の好適な実施形態に従って、基体の材料における相転移は、温度誘発性の相転移を含む。これは、加熱する手段、例．加熱プレート及び／又は冷却する手段、例．ペルチェ（Ｐｅｌｔｉｅｒ）素子を使用することによって、単純に基体の材料の選択された領域のより良好な制御及び監視を可能にするが、それら手段を、かなり精密にアドレスすることができる。
【００３３】
本発明の好適な実施形態に従って、基体の材料における相転移は、≧０℃と≦１５０℃との間における、好ましくは≧２０℃と１２０℃≦との間における、より好ましくは≧３０℃と≦１００℃との間における、及び、最も好適な≧４０℃と≦５５℃との間における、転移温度での温度誘発性の相転移を含む。これらの温度が最も適切であることは、実際に示されてきたことである。
【００３４】
本発明の好適な実施形態に従って、基体の材料における相転移は、温度誘発性の相転移及び光誘発性の相転移を含む。そのようにすることによって、相転移は、基体の材料を照明すること及び／又は加熱することのいずれかによって誘発されることがある。
【００３５】
いくつかの用途において、光活性な種の存在下における照射の下で、しばしば、化合物の重合が、それと同じものを残すがことは、しかし、相転移温度のみが、他の値へシフトすることは、留意されるべきである。温度及び光化学の両方を調節することによって、相及びそれらの転移にわたるより良好な制御を達成することができることは、当業者には自明なことである。
【００３６】
本発明の好適な実施形態に従って、基体の材料は、アゾ基を含む材料を含む。
【００３７】
本発明の意味において、用語“アゾ基を含む材料”は、以下に続く官能基
【００３８】
【化２】
2009520179.tif 000002
が、材料の化学構造のどこかに存在することを意味する。Ｒ１及びＲ２は、相互に独立に選択され、且つ、同一であること又は異なることがある。
【００３９】
好ましくは、Ｒ１及び／又はＲ２は、水素、ヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から独立に選択される。
【００４０】
基体の材料が、アゾ基を含む材料を含む場合には、相転移は、アゾ基の光化学的な異性化によって到達されることがある。
【００４１】
通常では、アゾ基は、二つの配座、シス及びトランスで存在する。
【００４２】
【化３】
2009520179.tif 000003
光化学的に及び／又は熱的に二つの異性体の間で異性化することは、可能である。通常では、トランスからシスへの反応は、逆戻りの反応が、熱的に及び光化学的に実行されることがあるのに対して、光化学的にのみ行われることがある。
【００４３】
二つの異性体の異なる構造のおかげで、それら異性体は、化学的な性質のみならず異なる等方性のものを有するが、アゾ基を含有する材料におけるシフトを、基体の材料における相転移を誘発するために、使用することができる。これは、特に、その限りにおいて好適な実施形態にあてはまる（その実施形態は、後に極めて詳細に記載されることになる）が、その実施形態においては、基体の材料は、また、液晶の材料を含有する。
【００４４】
本発明の好適な実施形態に従って、基体の材料は、以下に続く材料及び／又は可能性の一つ以上が存在するという点で、アゾ基を含む材料を含む：
−  本発明の好適な実施形態に従って、基体の材料は、アゾ基を含むと共に相転移をこうむることによって試料における及び／又はそれを伴って流体又はそれの部分の流動に影響を及ぼす及び／又はそれを引き起こすこともまた可能である材料を含む。
【００４５】
−  本発明の好適な実施形態に従って、基体の材料は、アゾ基を含むと共に第二の材料における又はそれを伴った相転移に影響を及ぼす及び／又はそれを引き起こすことが−好ましくは異性化において−可能である材料を含み、その第二の材料は、次に、試料における及び／又はそれを伴った流体又はそれの部分の流動に影響を及ぼす及び／又はそれを引き起こす。
【００４６】
本発明の好適な実施形態に従って、基体の材料は、以下に続く材料及び／又は可能性の一つ以上が存在するという点で、アゾ基を含む材料を含む：
−  同じ分子にアゾ基及び相転移をこうむることが可能なさらなる基を含む材料；好ましくは、材料は、液晶の材料である；
−  同じ分子において相転移をこうむることが可能な第二の材料へ加えられるアゾ基を含む材料；好ましくは、この第二の材料は、また、液晶の材料である；
−  アゾ基が側鎖の部位に存在するところの重合体の材料；
−  またアゾ基を含む重合体の液晶の材料；ここで重合体の材料は、単独重合体及び／又は共重合体であることがある。
【００４７】
本発明の好適な実施形態に従って、基体の材料は、アゾ基を含むと共にアゾ基が一方の配座にあるとき液晶の性質を示す且つアゾ基が他方の配座にあるとき異なる液晶の性質を示す材料を含む。
【００４８】
用語“異なる液晶の性質”は、以下に続くものの一つ以上を含む：
−  材料は、アゾ基が他方の配座にあるとき、液晶の性質を有さない又は非常に少ない液晶の性質のみを有する；
−  材料は、アゾ基が他方の配座にあるとき、液晶の性質をなおも示すが、しかし、相転移の点及び／又は条件は、異なるものである。
【００４９】
より詳細に本発明を例示するために、本発明内で使用可能なものである少数の分子及び／又は基体の部位の少数の−単に例示的な且つ限定するものではない−例が、今、記載される。
【００５０】
本発明の好適な実施形態に従って、アゾ基は、分子における光反応性の部位であることができるが、その分子は、液晶相を形成する。当業者に周知であるように、照射によって、分子を、一つの異性体の形態から別のものまで及び逆もまた同じに転換することができる。この分子の相転移温度、例．ネマチック相から等方性の相への相転移は、アゾ基がそれのＥ−形状（トランスの形状）にあるか又はそれのＺ−形状（シス−形状）にあるかいずれであるかという事実に依存する。
【００５１】
Ｅ−異性体が、上記の転移を有すると共にＺ−異性体が、動作する温度より下にあるとき、材料は、相転移をこうむる。便利な事例において、例として、それは、ネマチック相から等方性の相への遷移であることになる。たとえば、以下に続くアゾ分子は、それらのＥ−異性体の状態において、それらの融解より上の液晶相を有する。上側の分子は、８６℃で融解するが、そのとき、９８℃までスメクチックになり、それより上で、それは、１１０℃までネマチックである。
【００５２】
【化４】
2009520179.tif 000004
それのＥ−異性体の状態における下側の分子は、５８℃で融解し、且つ、１０５℃までスメクチックである。両方の材料は、それらのＺ−異性体の状態へと転換されたとき、液晶相を示さない。匹敵する挙動を示す分子のいくつかの他の例は、
【００５３】
【化５】
2009520179.tif 000005
：である。
【００５４】
本発明の別の好適な実施形態に従って、アゾの部位をもまた、分子に組み込むことができ、その分子は、相転移及び分析物の溶解度の性質のようなまた他の性質が、ホスト材料によって支配されるように、液晶性のホスト材料へゲストドーパントして加えられる。例は、液晶分子の商業的なブレンドＥ４４（Ｍｅｒｃｋ）に基づいた混合物によって与えられる。この混合物は、以下に続く転移温度：Ｋ  ６  Ｎ  ００Ｉを有する。
【００５５】
この混合物へ、様々な量の液晶のアゾ分子３が加えられる。相転移は、測定されると共に、試料は、Ｅ異性体をＺ異性体へと転換するための３６６ｎｍの光へ露出される（しばしば必ずしも完全な転換が、得られるものではないが、しかし、系は、いわゆる光定常状態に到達したと共に、その状態は、光の強度、温度、などの与えられた状況の下で、Ｚ−異性体への定常的な転換を与える。通常では、Ｚ−異性体の濃度は、そのとき、およそ９０％である。）。露出の間では、ネマチックから等方性への温度が、再度測定される。値は、次の表に示される：
【００５６】
【表１】
2009520179.tif 000006
【００５７】
これは、１４重量％のアゾ分子３を含有する混合物が８０℃で動作されるとき、それは、ネマチックから等方性のものまで相転移をこうむることになることを意味する。この光誘発された転移のさらなる詳細については、Ｃ  Ｈ  Ｌｅｇｇｅ  ａｎｄ  Ｇ  Ｒ  Ｍｉｔｃｈｅｌ，Ｊ．Ｐｈｙｓ．Ｄ：Ａｐｐｌ．Ｐｈｙｓ．２５（１９９２）４９２−４９９：への参照をなすことができ、それは、これにより、参照によって組み込まれる。
【００５８】
本発明のさらなる好適な実施形態に従って、低いモル質量の液晶を使用するよりもむしろ、また重合体の液晶及び／又は重合体の液晶及び低いモル質量の液晶の混合物を使用することができる。重合体の液晶については、重合体の鎖へ側基としてアゾを含有する基を付けることは、便利なことである。おそらくまた、共重合体の使用をなすことができるが、ここでは、側基は、アゾ基を含有する基、液晶の挙動を提供する又は変更する基、及び、分析物の溶解度の挙動のような他の性質において重合体を最適化する基の混合物であることができる。
【００５９】
一つの単に例示的な例は、以下に続くものである：
【００６０】
【化６】
2009520179.tif 000007
本発明の好適な実施形態に従って、基体の材料は、構造Ｉ：
【００６１】
【化７】
2009520179.tif 000008
を備えた少なくとも一つの基を含む材料を含むが、ここで、Ｒ１及びＲ２は、水素、ヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から独立に選択される。
【００６２】
本発明の意味において、用語“構造Ｉを備えた少なくとも一つの基を含む材料を含む”は、特に、構造Ｉに従った化学構造の部位が、基体の材料における、及び／又は、基体の材料が提供された材料における、どこかに存在することを意味する。
【００６３】
これらと同様の物質は、それら自体、実際に最良に適切なものであることを証明してきた。
【００６４】
総称的な基の定義：明細書及び特許請求の範囲のいたるところで、総称的な基、例えば、アルキル、アルコキシ、アリールを使用してきた。他に特に規定がなければ、以下に続くものは、ここに開示された化合物内に見出された総称的な基へ適用されることがある好適な基である：
アルキル：直鎖の及び分岐鎖のＣ１−Ｃ８−アルキル、
長鎖のアルキル：直鎖の及び分岐鎖のＣ５−Ｃ２０のアルキル
アルケニル：Ｃ２−Ｃ６−アルケニル、
シクロアルキル：Ｃ３−Ｃ８−シクロアルキル、
アルコキシ：Ｃ１−Ｃ６−アルコキシ、
直鎖のアルコキシ：直鎖の及び分岐鎖のＣ５−Ｃ２０のアルコキシ
アルキレン：メチレン；１，１−エチレン；１，２−エチレン；１，１−プロピリデン；１，２−プロピレン；１，３−プロピレン；２，２−プロピリデン；ブタン−２−オール−１，４−ジイル；プロパン−２−オール−１，３−ジイル；１，４−ブチレン；シクロヘキサン−１，１−ジイル；シクロヘキサン−１，２−ジイル；シクロヘキサン−１，３−ジイル；シクロヘキサン−１，４−ジイル；シクロペンタン−１，１−ジイル；シクロペンタン−１，２−ジイル；及びシクロペンタン−１，３−ジイル：からなる群より選択されたもの、
アリール：３００より下の分子量を有するホモ芳香族化合物より選択されたもの、
アリーレン：１，２−フェニレン；１，３−フェニレン；１，４−フェニレン；１，２−ナフタレニレン；１，３−ナフタレニレン；１，４−ナフタレニレン；２，３−ナフタレニレン；１−ヒドロキシ−２，３−フェニレン；１−ヒドロキシ−２，４−フェニレン；１−ヒドロキシ−２，５−フェニレン；及び１−ヒドロキシ−２，６−フェニレン：からなる群より選択されたもの、
ヘテロアリール：ピリジニル；ピリミジニル；ピラジニル；トリアゾリル；ピリダジニル；１，３，５−トリアジニル；キノリニル；イソキノリニル；キノキサリニル；イミダゾリル；ピラゾリル；ベンズイミダゾリル；チアゾリル；オキサゾリジニル；ピロリル；カルバゾリル；インドリル；及びイソインドリル：からなる群より選択されたもの、ここで、ヘテロアリールは、選択されたヘテロアリールの環におけるいずれかの原子を介して化合物へ接続されることがある、
ヘテロアリーレン：ピリジンジイル；キノリンジイル；ピラゾジイル；ピラゾールジイル；トリアゾールジイル；ピラジンジイル；及びイミダゾールジイル：からなる群より選択されたもの、ここで、ヘテロアリーレンは、選択されたヘテロアリーレンの環におけるいずれかの原子を介した化合物における橋架けとして作用する、より具体的に好適なものは：ピリジン−２，３−ジイル；ピリジン−２，４−ジイル；ピリジン−２，５−ジイル；ピリジン−２，６−ジイル；ピリジン−３，４−ジイル；ピリジン−３，５−ジイル；キノリン−２，３−ジイル；キノリン−２，４−ジイル；キノリン−２，８−ジイル；イソキノリン−１，３−ジイル；イソキノリン−１，４−ジイル；ピラゾール−１，３−ジイル；ピラゾール−３，５−ジイル；トリアゾール−３，５−ジイル；トリアゾール−１，３−ジイル；ピラジン−２，５−ジイル；及びイミダゾール−２，４−ジイル、Ｃ１−Ｃ６−ヘテロシクロアルキルであるが、ここで、Ｃ１−Ｃ６−ヘテロシクロアルキルのヘテロシクロアルキルは、ピペリジニル；ピペリジン；１，４−ピペラジン、テトラヒドロチオフェン；テトラヒドロフラン；１，４，７−トリアザシクロノナン；１，４，８，１１−テトラアザシクロテトラデカン；１，４，７，１０，１３−ペンタアザシクロペンタデカン；１，４−ジアザ−７−チア−シクロノナン：１，４−ジアザ−７−オキサ−シクロノナン；１，４，７，１０−テトラアザシクロドデカン；１，４−ジオキサン；１，４，７−トリチア−シクロノナン；ピロリジン；及びテトラヒドロピラン：からなる群より選択されるが、ここで、ヘテロシクロアルキルは、選択されたヘテロシクロアルキルの環における、いずれかの原子を介してＣ１−Ｃ６−アルキルへ接続されることがある、
ヘテロシクロアルキレン：ピペリジン−１，２−イレン；ピペリジン−２，６−イレン；ピペリジン−４，４−イリデン；１，４−ピペラジン−１，４−イレン；１，４−ピペラジン−２，３−イレン；１，４−ピペラジン−２，５−イレン；１，４−ピペラジン−２，６−イレン；１，４−ピペラジン−１，２−イレン；１，４−ピペラジン−１，３−イレン；１，４−ピペラジン−１，４−イレン；テトラヒドロチオフェン−２，５−イレン；テトラヒドロチオフェン−３，４−イレン；テトラヒドロチオフェン−２，３−イレン；テトラヒドロフラン−２，５−イレン；テトラヒドロフラン−３，４−イレン；テトラヒドロフラン−２，３−イレン；ピロリジン−２，５−イレン；ピロリジン−３，４−イレン；ピロリジン−２，３−イレン；ピロリジン−１，２−イレン；ピロリジン−１，３−イレン；ピロリジン−２，２−イレン；１，４，７−トリアザシクロノナ−１，４−イレン；１，４，７−トリアザシクロノナ−２，３−イレン；１，４，７−トリアザシクロノナ−２，９−イレン；１，４，７−トリアザシクロノナ−３，８−イレン；１，４，７−トリアザシクロノナ−２，２−イリデン；１，４，８，１１−テトラアザシクロテトラデカ−１，４−イレン；１，４，８，１１−テトラアザシクロテトラデカ−１，８−イレン；１，４，８，１１−テトラアザシクロテトラデカ−２，３−イレン；１，４，８，１１−テトラアザシクロテトラデカ−２，５−イレン；１，４，８，１１−テトラアザシクロテトラデカ−１，２−イレン；１，４，８，１１−テトラアザシクロテトラデカ−２，２−イリデン；１，４，７，１０−テトラアザシクロドデカ−１，４−イレン；１，４，７，１０−テトラアザシクロドデカ−１，７−イレン；１，４，７，１０−テトラアザシクロドデカ−１，２−イレン；１，４，７，１０−テトラアザシクロドデカ−２，３−イレン；１，４，７，１０−テトラアザシクロドデカ−２，２−イリデン；１，４，７，１０，１３−ペンタアザシクロペンタデカ−１，４−イレン；１，４，７，１０，１３−ペンタアザシクロペンタデカ−１，７−イレン；１，４，７，１０，１３−ペンタアザシクロペンタデカ−２，３−イレン；１，４，７，１０，１３−ペンタアザシクロペンタデカ−１，２−イレン；１，４，７，１０，１３−ペンタアザシクロペンタデカ−２，２−イリデン；１，４−ジアザ−７−チアシクロノナ−１，４−イレン；１，４−ジアザ−７−チアシクロノナ−１，２−イレン；１，４−ジアザ−７−チアシクロノナ−２，３−イレン；１，４−ジアザ−７−チアシクロノナ−６，８−イレン；１，４−ジアザ−７−チアシクロノナ−２，２−イリデン；１，４−ジアザ−７−オキサシクロノナ−１，４−イレン；１，４−ジアザ−７−オキサシクロノナ−１，２−イレン；１，４−ジアザ−７−オキサシクロノナ−２，３−イレン；１，４−ジアザ−７−オキサシクロノナ−６，８−イレン；１，４−ジアザ−７−オキサシクロノナ−２，２−イリデン；１，４−ジオキサン−２，３−イレン；１，４−ジオキサン−２，６−イレン；１，４−ジオキサン−２，２−イリデン；テトラヒドロピラン−２，３−イレン；テトラヒドロピラン−２，６−イレン；テトラヒドロピラン−２，５−イレン；テトラヒドロピラン−２，２−イリデン；１，４，７−トリチアシクロノナ−２，３−イレン；１，４，７−トリチアシクロノナ−２，９−イレン；及び１，４，７−トリチアシクロノナ−２，２−イリデン：からなる群より選択されたもの
ヘテロシクロアルキル：ピロリニル；ピロリジニル；モルホリニル；ピペリジニル；ピペラジニル；ヘキサメチレンイミン；１，４−ピペラジニル；テトラヒドロチオフェニル；テトラヒドロフラニル；１，４，７−テトラシクロノナニル；１，４，８，１１−テトラアザシクロテトラデカニル；１，４，７，１０，１３−ペンタアザシクロペンタデカニル；１，４−ジアザ−７−チアシクロノナニル；１，４−ジアザ−７−オキサシクロノナニル；１，４，７，１０−テトラアザシクロドデカニル；１，４−ジオキサニル；１，４，７−トリチアシクロノナニル；テトラヒドロピラニル；及びオキサゾリジニルからなる群より選択されたもの、ここで、ヘテロシクロアルキルは、選択されたヘテロシクロアルキルの環におけるいずれかの原子を介して化合物へ接続されることがある、
アミン：基−Ｎ（Ｒ）２、ここで、各々のＲは、水素；Ｃ１−Ｃ６−アルキル；Ｃ１−Ｃ６−アルキル−Ｃ６Ｈ５；及びフェニル：より独立に選択されるが、ここで、両方のＲが、Ｃ１−Ｃ６−アルキルであるとき、両方のＲは、一緒に、複素環へのアルキル置換基を形成するいずれかの残留するアルキル鎖を備えた−ＮＣ３から−ＮＣ５までの複素環を形成することがある、
ハロゲン：Ｆ、Ｃｌ、Ｂｒ、及びＩ：からなる群より選択されたもの、
疑ハロゲン：−ＣＮ、−ＳＣＮ、−ＯＣＮ、Ｎ３、−ＣＮＯ、−ＳｅＣＮからなる群より選択されたもの、
スルホナート；基−Ｓ（Ｏ）２ＯＲ、ここで、Ｒは、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
スルファート；基−ＯＳ（Ｏ）２ＯＲ、ここで、Ｒは、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
スルホン：基−Ｓ（Ｏ）２Ｒ、ここで、Ｒは、水素；Ｃ１−Ｃ６−アルキル；フェニル；Ｃ１−Ｃ６−アルキル−Ｃ６Ｈ５、及び群−ＮＲ’２：より選択された（スルホンアミドを与えるための）アミンより選択されるが、ここで、各々のＲ’は、水素；Ｃ１−Ｃ６−アルキル；Ｃ１−Ｃ６−アルキル−Ｃ６Ｈ５；及びフェニル：より独立に選択されるが、ここで、両方のＲ’が、Ｃ１−Ｃ６−アルキルであるとき、両方のＲ’は、一緒に、複素環へのアルキル置換基を形成するいずれかの残留するアルキル鎖を備えた−ＮＣ３から−ＮＣ５までの複素環を形成することがある、
カルボキシラート誘導体：基−Ｃ（Ｏ）ＯＲ、ここで、Ｒは、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
カルボニル誘導体：基−Ｃ（Ｏ）Ｒ、ここで、Ｒは、水素；Ｃ１−Ｃ６−アルキル；フェニル；Ｃ１−Ｃ６−アルキル−Ｃ６Ｈ５、及び群−ＮＲ’２：より選択された（アミドを与えるための）アミン：より選択されるが、ここで、各々のＲ’は、水素；Ｃ１−Ｃ６−アルキル；Ｃ１−Ｃ６−アルキル−Ｃ６Ｈ５；及びフェニル：より独立に選択されるが、ここで、両方のＲ’が、Ｃ１−Ｃ６−アルキルであるとき、両方のＲ’は、一緒に、複素環へのアルキル置換基を形成するいずれかの残留するアルキル鎖を備えた−ＮＣ３から−ＮＣ５までの複素環を形成することがある、
ホスホナート：基−Ｐ（Ｏ）（ＯＲ）２、ここで、各々のＲは、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より独立に選択される、
ホスファート：基−ＯＰ（Ｏ）（ＯＲ）２、ここで、各々のＲは、水素：Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａより独立に選択される、
ホスフィン：基−Ｐ（Ｒ）２、ここで、各々のＲは、水素；Ｃ１−Ｃ６−アルキル；フェニル；及びＣ１−Ｃ６−アルキル−Ｃ６Ｈ５：より独立に選択される、
ホスフィンオキシド：基−Ｐ（Ｏ）Ｒ２、ここで、Ｒは、水素；Ｃ１−Ｃ６−アルキル；フェニル；及びＣ１−Ｃ６−アルキル−Ｃ６Ｈ５：並びに群−ＮＲ’２：より選択された（ホスホンアミダートを与えるための）アミンより独立に選択されるが、ここで、各々のＲ’は、水素；Ｃ１−Ｃ６−アルキル；Ｃ１−Ｃ６−アルキル−Ｃ６Ｈ５：及びフェニルより独立に選択されるが、ここで、両方のＲ’が、Ｃ１−Ｃ６−アルキルであるとき、両方のＲ’は、一緒に、複素環へのアルキル置換基を形成するいずれかの残留するアルキル鎖を備えた−ＮＣ３から−ＮＣ５までの複素環を形成することがある、
ポリエーテル：−（Ｏ−ＣＨ２−ＣＨ（Ｒ））ｎ−ＯＨ及び−（Ｏ−ＣＨ２−ＣＨ（Ｒ））ｎ−Ｈを含む群より選ばれたもの、それによって、Ｒは、水素、アルキル、アリール、ハロゲン：より独立に選択されると共にｎは、１から２５０までである。
【００６５】
他に特に規定がなければ、以下に続くものは、ここにおいて開示された化合物：内に見出された基へ適用されることがあるより好適な基の制限である。
【００６６】
アルキル：直鎖の及び分岐鎖のＣ１−Ｃ６−アルキル、
直鎖のアルキル：直鎖の及び分岐鎖のＣ５−Ｃ１０−アルキル；好ましくは、直鎖のＣ６−Ｃ８のアルキル
アルケニル：Ｃ３−Ｃ６−アルケニル、
シクロアルキル：Ｃ６−Ｃ８のシクロアルキル、
アルコキシ：Ｃ１−Ｃ４−アルコキシ、
直鎖のアルコキシ：直鎖の及び分岐鎖のＣ５−Ｃ１０のアルコキシ、好ましくは直鎖のＣ６−Ｃ８のアルコキシ、
アルキレン：メチレン；１，２−エチレン；１，３−プロピレン；ブタン−２−オール−１，４−ジイル；１，４−ブチレン；シクロヘキサン−１，１−ジイル；シクロヘキサン−１，２−ジイル；シクロヘキサン−１，４−ジイル；シクロペンタン−１，１−ジイル；及びシクロペンタン−１，２−ジイル：からなる群より選択されたもの、
アリール：フェニル；ビフェニル；ナフタレニル；アントラセニル；及びフェナントレニル：からなる群より選択されたもの、
アリーレン：１，２−フェニレン；１，３−フェニレン；１，４−フェニレン；１，２−ナフタレニレン；１，４−ナフタレニレン；２，３−ナフタレニレン；及び１−ヒドロキシ−２，６−フェニレン：からなる群より選択されたもの、
ヘテロアリール：ピリジニル；ピリミジニル；キノリニル；ピラゾリル；トリアゾリル；イソキノリニル；イミダゾリル；及びオキサゾリジニル：からなる群より選択されたもの、ここで、ヘテロアリールは、選択されたヘテロアリールの環におけるいずれかの原子を介して化合物へ接続されることがある、
ヘテロアリーレン：ピリジン−２，３−ジイル；ピリジン−２，４−ジイル；ピリジン−２，６−ジイル；ピリジン−３，５−ジイル；キノリン−２，３−ジイル；キノリン−２，４−ジイル；イソキノリン−１，３−ジイル；イソキノリン−１，４−ジイル；ピラゾール−３，５−ジイル；及びイミダゾール−２，４−ジイル：からなる群より選択されたもの、
ヘテロシクロアルキル：ピロリジニル；モルホリニル；ピペリジニル；１，４−ピペラジニル；テトラヒドロフラニル；１，４，７−トリチアシクロノナニル；１，４，８，１１−テトラアザシクロテトラデカニル；１，４，７，１０，１３−ペンタアザシクロペンタデカニル；１，４，７，１０−テトラアザシクロドデカニル；及びピペラジニル：からなる群より選択されたもの、ここで、ヘテロシクロアルキルは、選択されたヘテロシクロアルキルの環におけるいずれかの原子を介して化合物へ接続されることがある、
ヘテロシクロアルキレン：ピペリジン−２，６−イレン；ピペリジン−４，４−イリデン；１，４−ピペラジン−１，４−イレン；１，４−ピペラジン−２，３−イレン；１，４−ピペラジン−２，６−イレン；テトラヒドロチオフェン−２，５−イレン；テトラヒドロチオフェン−３，４−イレン；テトラヒドロフラン−２，５−イレン；テトラヒドロフラン−３，４−イレン；ピロリジン−２，５−イレン；ピロリジン−２，２−イリデン；１，４，７−トリアザシクロノナ−１，４−イレン；１，４，７−トリアザシクロノナ−２，３−イレン；１，４，７−トリアザシクロノナ−２，２−イリデン；１，４，８，１１−テトラアザシクロテトラデカ−１，４−イレン；１，４，８，１１−テトラアザシクロテトラデカ−１，８−イレン；１，４，８，１１−テトラアザシクロテトラデカ−２，３−イレン；１，４，８，１１−テトラアザシクロテトラデカ−２，２−イリデン；１，４，７，１０−テトラアザシクロドデカ−１，４−イレン；１，４，７，１０−テトラアザシクロドデカ−１，７−イレン；１，４，７，１０−テトラアザシクロドデカ−２，３−イレン；１，４，７，１０−テトラアザシクロドデカ−２，２−イリデン；１，４，７，１０，１３−ペンタアザシクロペンタデカ−１，４−イレン；１，４，７，１０，１３−ペンタアザシクロペンタデカ−１，７−イレン；１，４−ジアザ−７−チアシクロノナ−１，４−イレン；１，４−ジアザ−７−チアシクロノナ−２，３−イレン；１，４−ジアザ−７−チアシクロノナ−２，２−イリデン；１，４−ジアザ−７−オキサシクロノナ−１，４−イレン；１，４−ジアザ−７−オキサシクロノナ−２，３−イレン；１，４−ジアザ−７−オキサシクロノナ−２，２−イリデン；１，４−ジオキサン−２，６−イレン；１，４−ジオキサン−２，２−イリデン；テトラヒドロピラン−２，６−イレン；テトラヒドロピラン−２，５−イレン；及びテトラヒドロピラン−２，２−イリデン；Ｃ１−Ｃ６−アルキル−ヘテロシクロアルキル：からなる群より選択されたもの、ここでは、Ｃ１−Ｃ６−ヘテロシクロアルキルのヘテロシクロアルキルは、ピペリジニル；１，４−ピペラジニル；テトラヒドロフラニル、１，４，７−トリアザシクロノナニル；１，４，８，１１−テトラアザシクロテトラデカニル；１，４，７，１０，１３−ペンタアザシクロペンタデカニル；１，４，７，１０−テトラアザシクロドデカニル；及びピロリジニルからなる群より選択されるが、ここで、ヘテロシクロアルキルは、選択されたヘテロシクロアルキルの環におけるいずれかの原子を介して−Ｃ１−Ｃ６−のアルキルへ接続されることがある、
アミン：基−Ｎ（Ｒ）２、ここで、各々のＲは、水素；Ｃ１−Ｃ６−アルキル；及びベンジル：より独立に選択される、
ハロゲン：Ｆ及びＣｌ：からなる群より選択されたもの、
スルホナート；基−Ｓ（Ｏ）２ＯＲ、ここで、Ｒは、水素；Ｃ１−Ｃ６−アルキル；Ｎａ；Ｋ；Ｍｇ；及びＣａ：より選択される、
スルファート；基−ＯＳ（Ｏ）２ＯＲ、ここで、Ｒは、水素；Ｃ１−Ｃ６−アルキル；Ｎａ；Ｋ；Ｍｇ；及びＣａ：より選択される、
スルホン：基−Ｓ（Ｏ）２Ｒ、ここで、Ｒは、水素；Ｃ１−Ｃ６−アルキル；ベンジル、及び群−ＮＲ’２：より選択されたアミンより選択されるが、ここで、各々のＲ’は、水素；Ｃ１−Ｃ６−アルキル；及びベンジル：より独立に選択される、
カルボキシラート誘導体：基−Ｃ（Ｏ）ＯＲ、ここで、Ｒは、水素；Ｎａ；Ｋ；Ｍｇ；Ｃａ；Ｃ１−Ｃ６−アルキル；及びベンジルより選択される、
カルボニル誘導体：基−Ｃ（Ｏ）Ｒ、ここで、Ｒは、水素；Ｃ１−Ｃ６−アルキル；ベンジル、及び群−ＮＲ’２：より選択されたアミン：より選択されるが、ここで、各々のＲ’は、水素；Ｃ１−Ｃ６−アルキル；及びベンジル：より独立に選択される、
ホスホナート：基−Ｐ（Ｏ）（ＯＲ）２、ここで、各々のＲは、水素；Ｃ１−Ｃ６−アルキル；ベンジル；Ｎａ；Ｋ；Ｍｇ；及びＣａ：より独立に選択される、
ホスファート：基−ＯＰ（Ｏ）（ＯＲ）２、ここで、各々のＲは、水素：Ｃ１−Ｃ６−アルキル；ベンジル；Ｎａ；Ｋ；Ｍｇ；及びＣａより独立に選択される、
ホスフィン：基−Ｐ（Ｒ）２、ここで、各々のＲは、水素；Ｃ１−Ｃ６−アルキル；及びベンジル：より独立に選択される、
ホスフィンオキシド：基−Ｐ（Ｏ）Ｒ２、ここで、Ｒは、水素；Ｃ１−Ｃ６−アルキル；ベンジル、群−ＮＲ’２：より選択されたアミンより独立に選択されるが、ここで、各々のＲ’は、水素；Ｃ１−Ｃ６−アルキル；及びベンジルより独立に選択される。
【００６７】
ポリエーテル：−（Ｏ−ＣＨ２−ＣＨ（Ｒ））ｎ−ＯＨ及び−（Ｏ−ＣＨ２−ＣＨ（Ｒ））ｎ−Ｈを含む群より選ばれたもの、それによって、Ｒは、水素、メチル、ハロゲン：より独立に選択されると共にｎは、５から５０まで、好ましくは１０から２５までである。
【００６８】
Ｍ，Ｍｎ（ｎは、整数である）：（帯電したもの又は帯電してないもののいずれかである）金属、それによって、二つの金属Ｍｎ及びＭｍは、他に特に規定がなければ、相互に対して独立に選択される。
【００６９】
本発明の好適な実施形態に従って、基体の材料は、アルケン基を含む材料を含む。
【００７０】
本発明の意味において、用語“アルケン基を含む材料”は、以下に続く官能基
【００７１】
【化８】
2009520179.tif 000009
が、分子の化学構造のどこかに存在することを意味する。Ｒ１及びＲ２は、相互に対して独立に選択されることがあると共に同一の又は異なるものであることがある。
【００７２】
好ましくは、Ｒ１、Ｒ２、Ｒ３、及び／又はＲ４は、水素、ヒドロキシル、ハロゲン、ホルミル、カルボキシ−及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミンを含む群の中から独立に選択される。
【００７３】
基体の材料が、アルケン基を含む材料を含む場合には、相転移は、アルケン基の光化学的な異性化によって到達されることがある。
【００７４】
通常では、アルケン基は、二つの配座、シス及びトランス、で存在する。
【００７５】
【化９】
2009520179.tif 000010
光化学的に二つの異性体の間で異性化することは、可能である。いくつかの用途において、異性化は、これがアゾ基の存在の場合におけるものよりもあまり卓越したものではないとはいえ、また熱的に行われることがある。
【００７６】
化学的な性質のみならず異なる主題のものを有するものである二つの異性体の異なる構造のおかげで、アルケン基を含有する材料におけるシフトを、−上に記載したアゾ基に関してしばしば相当に類似して−、基体の材料における相転移を誘発するために、使用することができる。これは、（後でより詳細に記載されることになる）好適な実施形態の限りにおいて、特にいえることであるが、その実施形態においては、基体の材料は、液晶の材料をもまた含有する。
【００７７】
本発明の好適な実施形態に従って、基体の材料は、以下に続く材料及び／又は可能性の一つ以上が存在する：という点で、アルケン基を含む材料を含む。
【００７８】
−  本発明の好適な実施形態に従って、基体の材料は、アルケン基を含むと共に相転移をこうむることによって試料における及び／又はそれを伴った流体又はそれの部分の流動に影響を及ぼす及び／又はそれを引き起こすまた可能なことである材料を含む。
【００７９】
−  本発明の好適な実施形態に従って、基体の材料は、アルケン基を含むと共に第二の材料における又はそれを伴った相転移に影響を及ぼす及び／又はそれを引き起こすことが−好ましくは異性化において−可能である材料を含むと共に、その第二の材料は、次に、試料における及び／又はそれを伴った流体又はそれの部分の流動に影響を及ぼす及び／又はそれを引き起こす。
【００８０】
本発明の好適な実施形態に従って、基体の材料は、以下に続く材料及び／又は可能性の一つ以上が存在する：という点で、アルケン基を含む材料を含む。
【００８１】
−  同じ分子にアルケン基及び相転移をこうむることが可能なさらなる基を含む材料；その材料は、好ましくは、液晶性の材料である；
−  同じ分子に相転移をこうむることが可能な第二の材料へ加えられるアルケン基を含む材料；好ましくは、この第二の材料は、液晶性の材料である；
−  アルケン基が、側鎖の部位に存在するところの重合体の材料；
−  アルケン基をもまた含む重合体の液晶の材料；ここで、重合体の材料は、単独重合体及び／又は共重合体であることがある。
【００８２】
本発明の好適な実施形態に従って、基体の材料は、アルケン基を含むと共にアルケン基が一方の配座にあるとき液晶の性質を示す且つアルケン基が他方の配座にあるとき異なる液晶の性質を示す材料を含む。
【００８３】
用語“異なる液晶の性質”は、後に続くものの一つ以上を含む：
−  材料は、アルケン基が他方の配座にあるとき、液晶の性質を全く有さない又は非常に少ない液晶の性質のみを有する；
−  材料は、アルケン基が他方の配座にあるとき、液晶の性質をなおも示すが、しかし、相転移の点及び／又は座標は、異なるものである。
【００８４】
本発明の好適な実施形態に従って、基体の材料は、構造ＩＩ：
【００８５】
【化１０】
2009520179.tif 000011
を備えた少なくとも一つの基を含む材料を含むが、ここで、Ｒ１、Ｒ２、Ｒ３、及び／又はＲ４は、水素、ヒドロキシル、ハロゲン、ホルミル、カルボキシ−及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミンを含む群の中から独立に選択される。
【００８６】
本発明の好適な実施形態に従って、基体の材料は、構造ＩＩＩ：
【００８７】
【化１１】
2009520179.tif 000012
を備えた少なくとも一つの基を含む材料を含むが、ここで、Ｒ１、Ｒ２、Ｒ３、及び／又はＲ４は、水素、ヒドロキシル、ハロゲン、ホルミル、カルボキシ−及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミンを含む群の中から独立に選択される。
【００８８】
本発明の好適な実施形態に従って、基体の材料は、アミノ基を含む材料を含む。
【００８９】
本発明の意味において、用語“イミノ基を含む材料”は、以下に続く基
【００９０】
【化１２】
2009520179.tif 000013
が、分子の化学構造のどこかに存在することを意味する。Ｒ１及びＲ２は、相互に対して独立に選択されることがあると共に同一又は異なるものであることがある。
【００９１】
好ましくは、Ｒ１、Ｒ２、及び／又はＲ３は、水素、ヒドロキシル、ハロゲン、ホルミル、カルボキシ−及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミンを含む群の中から独立に選択される。
【００９２】
基体の材料が、イミノ基を含む材料を含む場合には、相転移は、イミノ基の光化学的な異性化によって到達させられることがある。
【００９３】
通常では、イミノ基は、二つの配座、シス及びトランスで、存在する。
【００９４】
【化１３】
2009520179.tif 000014
光化学的に二つの異性体の間で異性化することは、可能である。いくつかの用途において、異性化は、これがアゾ基の存在の場合におけるものよりもあまり卓越したものではないとはいえ、また熱的に行われることがある。
【００９５】
化学的な性質のみならず異なる主題のものを有するものである二つの異性体の異なる構造のおかげで、イミノ基を含有する材料におけるシフトを、−上に記載したアゾ基に関してしばしば相当に類似して−、基体の材料における相転移を誘発するために、使用することができる。これは、（後でより詳細に記載されることになる）好適な実施形態の限りにおいて、特にいえることであるが、その実施形態においては、基体の材料は、液晶の材料をもまた含有する。
【００９６】
本発明の好適な実施形態に従って、基体の材料は、以下に続く材料及び／又は可能性の一つ以上が存在する：という点で、イミノ基を含む材料を含む。
【００９７】
−  本発明の好適な実施形態に従って、基体の材料は、イミノ基を含むと共に相転移をこうむることによって試料における及び／又はそれを伴った流体又はそれの部分の流動に影響を及ぼす及び／又はそれを引き起こすまた可能なことである材料を含む。
【００９８】
−  本発明の好適な実施形態に従って、基体の材料は、イミノ基を含むと共に第二の材料における又はそれを伴った相転移に影響を及ぼす及び／又はそれを引き起こすことが−好ましくは異性化において−可能である材料を含むと共に、その第二の材料は、次に、試料における及び／又はそれを伴った流体又はそれの部分の流動に影響を及ぼす及び／又はそれを引き起こす。
【００９９】
本発明の好適な実施形態に従って、基体の材料は、以下に続く材料及び／又は可能性の一つ以上が存在する：という点で、イミノ基を含む材料を含む。
【０１００】
−  イミノ基及び同じ分子における相転移をこうむることが可能なさらなる基を含む材料；好ましくは、材料は、液晶の材料である；
−  同じ分子における相転移をこうむることが可能な第二の材料へ加えられるイミノ基を含む材料；好ましくは、この第二の材料は、液晶の材料である；
−  イミノ基が側鎖の部位に存在するところの重合体の材料；
−  イミノ基をもまた含む重合体の液晶の材料；ここで、重合体の材料は、単独重合体及び／又は共重合体であることがある。
【０１０１】
本発明の好適な実施形態に従って、基体の材料は、アルケン基を含むと共にアルケン基が一方の配座にあるとき液晶の性質を示す且つアルケン基が他方の配座にあるとき異なる液晶の性質を示す材料を含む。
【０１０２】
本発明の好適な実施形態に従って、基体の材料は、液晶の材料を含む。このような材料を使用することによって、スメクチック、ネマチック、及び／又は等方性の状態の間における相転移が、流体の流動を制御するために、使用されることがある。
【０１０３】
本発明のいくつかの用途において、液晶性の転移の場合には、しばしば転移が、熱的に可逆的である、即ち、加熱する及び冷却する際に、転移は、約同じ温度で起こる。結晶性の転移の場合には、加熱する際の融解は、通常では、冷却する間に結晶化よりも高い温度で起こる。これは、結晶化の核形成は、結晶化の過程を遅延させると共にその現象は過冷却として知られたものであるためであるが、その過冷却においては、等方性の液体が、非平衡の熱力学的な状態にしばらくの間残留する。熱的な可逆性の改善を、核形成剤の追加によって強制することができる。
【０１０４】
本発明の意味における液晶の材料は、特に有機の液体の材料を意味するが、その液体の材料の物理的な性質は、規則的な結晶性の格子と類似のゆるめに秩序のある分子のアレイの形成及び光の異方性の屈折において結晶のものと似る。異なる程度の秩序は、可能である。あまり秩序のない液晶の状態は、ネマチックな状態である。ここで、平均して全ての分子は、類似の方向に配向させられるが、しかし、それらの重心で秩序がない。より高い秩序のある状態は、いわゆるスメクチック相によって与えられるが、その相においては、平均して分子は、方向性をもつ秩序及び位置の秩序を有する。典型的には、分子は、層内に秩序のあるものである。層内の分子の組織化の程度に依存するが、ある者は、大文字によって表記されたスメクチック相における区別を認識した。たとえば、スメクチックＡ相において、分子は、層の表面に垂直なそれらの平均の配向で、層に秩序のあるものである。層内においては位置の秩序が無い。スメクチックＢ相においては、分子は、層において六方に位置決めされる。スメクチックＣの状態は、スメクチックＡの秩序の状態に似るが、しかし、分子は、層の表面とある角度で整列させられる。スメクチックＤの状態においては、分子は、立方格子などに充填される。これは全て、当業者には共通の知識である。重合体の液晶の場合には、材料は、それらの分子の部分における同じタイプの秩序を提示するが、しかし、粘度は、液晶性の状態で、それらが、架橋された重合体の系の場合においてペースト又はエラストマーを同様に挙動するように、はるかに高くなってしまっている。
【０１０５】
液晶の材料を使用することによって、基体の材料における及び／又はそれを伴った流体の制御を、簡単に且つ有効に達成することができる。決定されることなく、以下に続く機構の一つが、少なくとも、この有効な制御：のかなりたくさんの原因であることが、信じられる。
【０１０６】
液晶は、強い分子間の相互作用及び液晶の関係付けられた弾性定数によって駆動された‘外来の’種を追い出す傾向がある。たとえば外来の分子（例．粒子を含有する流体）が、例．それがそれの等方性の状態であるところの温度まで加熱されるものである液晶の系に加えられるとすれば、粒子は、均質に分布する。温度が、材料が、例．ネマチック液晶の状態への、それの相転移をこうむるように、低下させられるとすぐに、懸濁された粒子は、なおも等方性の領域でそれらを濃縮するように、駆動される。
【０１０７】
上述した機構が、等方性の状態からネマチックの状態まで相転移を記述することは、留意されるべきである。またさらなる相転移が、それら相転移を、例．スメクチック状態からネマチックの状態まで、液晶の材料において果たすことができるが、同様に用いられることがあることは、言うまでもない。
【０１０８】
本発明の好適な実施形態に従って、基体の材料は、整列させられた液晶の材料を含む。液晶の整列は、いくつかの用途について、特に、分析の検出が光学的な基礎をもつものである場合に、方向性をもつ流動にわたって、より多くの制御を得るために有益であることが示されてきた。
【０１０９】
本発明の意味における用語“整列”は、特に、液晶が長い範囲の配向の秩序を提示するということを意味する。平均して、液晶性の分子の長軸が、好適な実施形態において、おおよそ平行に配向させられる。自由選択では、液晶は、同様にして並進の秩序を提示する。
【０１１０】
本発明の好適な実施形態に従って、基体の材料は、構造ＩＶ：
【０１１１】
【化１４】
2009520179.tif 000015
に従った材料を含むが、ここで、Ｒ１、Ｒ２、Ｒ３、及び／又はＲ４は、水素、ヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から独立に選択される。
【０１１２】
本発明の好適な実施形態に従って、基体の材料は、構造Ｖ：
【０１１３】
【化１５】
2009520179.tif 000016
に従った材料を含むが、ここで、Ｒ１、Ｒ２、Ｒ３、Ｒ４、及び／又はＲ５は、水素、ヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から独立に選択される。
【０１１４】
本発明の好適な実施形態に従って、基体の材料は、構造ＶＩ：
【０１１５】
【化１６】
2009520179.tif 000017
に従った材料を含むが、ここで、Ｒ１及び／又はＲ２は、未置換の又はヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテル；を含む群の中から選択された一つ以上の置換基で置換されたいずれかのシクロアルキル、アリール、アリーレン、ハロゲンアリール、ヘテロアリール、ヘテロアリーレン、ヘテロシクロアルキレン、ヘテロシクロアルキル、ハロゲンヘテロアリール、ケトアリール、ハロゲンケトアリール、ケトヘテロアリールを含む群の中から独立に選択されると共にＲ３は、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、アゾ、アゾキシ、イミノ、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から選ばれる。
【０１１６】
本発明の好適な実施形態に従って、Ｒ３は、エチレン、エチル、アルキニル、エステル、チオエステル、アゾ、アゾキシ、イミノ、ブチル、２−ブチレン、シクロヘキシル、２−シクロへキシレンを含む群の中から選ばれる。
【０１１７】
本発明の好適な実施形態に従って、基体の材料は、構造ＶＩＩからＸまで：
【０１１８】
【化１７】
2009520179.tif 000018
それによって、Ｒは、ハロゲン及び擬ハロゲンを含む群の中から選ばれる、
【０１１９】
【化１８】
2009520179.tif 000019
それによって、Ｒは、ハロゲン及び擬ハロゲンを含む群の中から選ばれる、
【０１２０】
【化１９】
2009520179.tif 000020
それによって、Ｒは、ハロゲン及び擬ハロゲンを含む群の中から選ばれる、
【０１２１】
【化２０】
2009520179.tif 000021
それによって、Ｒは、ハロゲン及び擬ハロゲンを含む群の中から選ばれる、
又はそれらの混合物を含む群より選ばれた材料を含む。好ましくは、基体の材料は、化合物ＶＩＩからＸまでの混合物を含む。
【０１２２】
これらの材料の好適な混合物は、全ての基ＲがＲ＝−ＣＮであるところのＥ７（Ｍｅｒｃｋ  ＫＧａＡ，Ｆｒａｎｋｆｕｒｔｅｒ  Ｓｔｒ．２５０，Ｄ−６４２９３  Ｄａｒｍｓｔａｄｔ，Ｇｅｒｍａｎｙ）の名前の下で商業的に入手可能である。それは、室温でネマチックであると共に５８℃でのそれのネマチックから等方性のものまでの転移を有する。それの相転移を操作することを、それを他の材料とブレンドすることによって簡単にすることができる。たとえば、構造ＩＩＩとして表記される材料は、３５．５℃のネマチックから等方性のものまでの転移を有する。この化合物の量をほんの少し増加させることは、ほとんど線形に転移を減少させる。他方で、より高い温度が、必要とされるとすれば、構成成分ＩＩＩは、より高い量で加えられるべきである。
【０１２３】
いわゆるシアノビフェニルのこのブレンドは、媒体の極性による分析に適したものである。分析物が、低い極性の分子からなる場合には、基Ｒは、好ましくは、ハロゲン、より好ましくはフルオロ基であるように選ばれる。
【０１２４】
本発明の好適な実施形態に従って、基体は、以下に続く化合物ＸＩ
【０１２５】
【化２１】
2009520179.tif 000022
と一緒に、構造ＶＩＩからＸまで及びそれらの混合物を含む群の中から選択された材料を含む。
【０１２６】
好ましくは、基体の材料は、構造ＶＩＩからＸまでを備えた化合物の混合物を含むと共に、≧１５から≦２５重量％までの量の化合物ＸＩと混和される。
【０１２７】
本発明の好適な実施形態に従って、基体の材料は、構造ＸＩＩからＸＶＩＩまで：
【０１２８】
【化２２】
2009520179.tif 000023
に従った材料又はそれらの混合物を含む。
【０１２９】
本発明の好適な実施形態に従って、基体の材料は、重合体の液晶の材料を含む。これらの材料は、本発明の内で適切であることを示してきた。
【０１３０】
本発明の好適な実施形態に従って、基体の材料は、ポリアクリラート、ポリメタクリラート、ポリエーテル、ポリエステル、ポリペプチド、若しくはポリシロキサン、又はそれらの混合物の群の中から選択された重合体の材料を含むと共に、それによって、液晶の分子及び／又は構造的な部位は、重合体の主鎖へ側基として付けられる。
【０１３１】
本発明の好適な実施形態に従って、基体の材料は、ポリアクリラート、ポリメタクリラート、ポリエーテル、ポリエステル、ポリペプチド、若しくはポリシロキサン、又はそれらの混合物の群の中から選択された重合体の材料を含むと共に、それによって、光異性化可能な分子及び／又は構造的な部位は、重合体の主鎖へ側基として付けられる。好ましくは、これらの光異性化可能な分子及び／又は構造的な部位は、アゾ化合物、アルケン、及びそれらの混合物を含む群の中から選択される。
【０１３２】
本発明の好適な実施形態に従って、基体の材料は、液晶の材料であると共に、それによって、液晶の側鎖の部位は、以下に続く構造ＸＶＩＩＩ、ＸＩＸ、及びＸＸの少なくとも一つを含む。
【０１３３】
【化２３】
2009520179.tif 000024
ここで、Ｒ１、Ｒ２、Ｒ３、及び／又はＲ４は、水素、ヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から独立に選択される。
【０１３４】
【化２４】
2009520179.tif 000025
ここで、Ｒ１、Ｒ２、Ｒ３、Ｒ４、及び／又はＲ５は、水素、ヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から独立に選択される。
【０１３５】
【化２５】
2009520179.tif 000026
ここで、Ｒ１及び／又はＲ２は、未置換の又はヒドロキシル、ハロゲン、擬ハロゲン、ホルミル、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテル；を含む群の中から選択された一つ以上の置換基で置換されたいずれかのシクロアルキル、アリール、アリーレン、ハロゲンアリール、ヘテロアリール、ヘテロアリーレン、ヘテロシクロアルキレン、ヘテロシクロアルキル、ハロゲンヘテロアリール、ケトアリール、ハロゲンケトアリール、ケトヘテロアリールを含む群の中から独立に選択されると共にＲ３は、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、アゾ、アゾキシ、イミノ、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群の中から選ばれる；好ましくは、Ｒ３は、エチレン、エチル、アルキニル、エステル、チオエステル、アゾ、アゾキシ、イミノ、ブチル、２−ブチレン、シクロヘキシル、２−シクロへキシレンを含む群の中から選ばれる。
【０１３６】
用語“それによって、液晶性の側鎖の部位は、以下に続く構造を含む”は、特に、構造的な部位が、液晶性の材料におけるどこかに存在することを意味する。
【０１３７】
好適な実施形態に従って、重合体の液晶性の材料の側鎖の百分率は、その液晶性の材料には液晶の分子及び／又は構造的な部位が付けられるが、≧０且つ≦１００％、好ましくは≧５且つ≦１００％、より好ましくは≧２０且つ≦１００％、且つ最も好適なのは≧５０且つ≦１００％である。
【０１３８】
好適な実施形態に従って、基体の材料は、以下に続く構造的な部位ＸＸＩ、ＸＸＩＩ、及びＸＸＩＩＩ
【０１３９】
【化２６】
2009520179.tif 000027
を含む部分的に架橋された重合体の材料である液晶性の材料を含むと共に、
それによってＲ及びＲ１は、ハロゲン及び擬ハロゲンを含む群より独立に選択される；Ｒ２及びＲ３は、単結合、カルボキシ−及び／又はカルボニル誘導体、アルキル、長鎖のアルキル、アルコキシ、長鎖のアルコキシ、シクロアルキル、ハロゲンアルキル、アリール、アリーレン、ハロゲンアリール、ヘテロアリール、ヘテロアリーレン、アゾ、アゾキシ、イミノ、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ハロゲンケトアリール、ケトヘテロアリール、ケトアルキル、ハロゲンケトアルキル、ケトアルケニル、ハロゲンケトアルケニル、ホスホアルキル、ホスホナート、ホスファート、ホスフィン、ホスフィンオキシド、ホスホリル、ホスホアリール、スルホニル、スルホアルキル、スルホアルケニル、スルホナート、スルファート、スルホン、アミン、ポリエーテルを含む群より独立に選択されると共に；ｋ、ｒ、ｎ、及びｍは、≧２から≦１８までの、好ましくは≧３から≦１２までの、より好適なのは≧４から≦８までの整数より相互に独立に選ばれる。
【０１４０】
本発明の好適な実施形態に従って、基体の材料は、上述したような以下に続く構造的な部位ＸＸＩ、ＸＸＩＩ、及びＸＸＩＩＩを含む部分的に架橋されたポリエーテルの材料である液晶の材料を含むと共に、それによって、構造ＸＸＩＩＩに従った部位に対する構造ＸＸＩ及びＸＸＩＩに従った部位の比が、≧２：１から≦２０００：１まで、好ましくは≧４：１から≦１０００：１まで、より好適なのは≧１０：１から≦５００：１までである。
【０１４１】
本発明の好適な実施形態に従って、基体の材料は、上述したような以下に続く構造的な部位ＸＸＩ、ＸＸＩＩ、及びＸＸＩＩＩを含む部分的に架橋されたポリエーテルの材料である液晶の材料を含むと共に、それによって、構造ＸＸＩＩに従った部位に対する構造ＸＸＩに従った部位の比が、≧０．２：１から≦２０：１まで、好ましくは≧０．４：１から≦１０：１まで、より好適なのは≧１：１から≦４：１までである。
【０１４２】
本発明の目的は、さらに、本発明に従った基体の材料における又はそれに伴った流体の試料の流動に影響を及ぼす方法によって解決されると共に、それによって、その方法は、基体の材料の少なくとも一つの望まれた領域に相転移を引き起こすステップを含む。
【０１４３】
本発明の目的は、さらに、上述したような基体の材料を含むデバイスによって解決されるが、それによって、デバイスには、基体の材料の少なくとも一つの望まれた領域に照明する手段が備え付けられる。
【０１４４】
本発明の好適な実施形態に従って、照明手段は、レーザーの手段を含む。
【０１４５】
本発明の好適な実施形態に従って、照明手段は、ダイオードの光源を含む。
【０１４６】
本発明の好適な実施形態に従って、照明手段は、ダイオードのアレイを含むと共に、そのダイオードのアレイは、スイッチを切り替えることによって、その後に、隣接した領域を照明すると共に、それによって、表面の上で分析物を輸送する。
【０１４７】
本発明に従った基体の材料、方法、及び／又はデバイスは、幅広い種類の系及び／又は用途、それらの中で以下に続くもの：
−  分子的な診断に使用されたバイオセンサー
−  例．血液又は唾液のような複雑な生物学的な混合物におけるタンパク質及び核酸の急速な且つ敏感な検出
−  化学、薬学、又は分子生物学用の高いスループットのスクリーニングデバイス
−  例．刑事学における、例．ＤＮＡ又はタンパク質についての、（病院で）現場で試験するための、中心に集められた研究室における又は科学的な調査における診断用の、試験するデバイス
−  心臓学、感染性の疾患、及び腫瘍学についてのＤＮＡ又はタンパク質の診断、並びに、食品及び環境の診断用のツール
−  組み合わせの化学用のツール
−  分析デバイス
−  ナノ−及びマイクロ−流体のデバイス
−  流体をくみ出すデバイス
−  薬物の解放及び薬物の搬送システム（特に経皮的な及び移植可能な薬物の搬送デバイス）
の一つ以上、における使用のためのものであることがある。
【０１４８】
請求項に記載された構成成分及び記載した実施形態において本発明に従って使用されるものである構成成分のみならず、上述した構成成分は、直接関係のある分野において知られた選択の判定基準を限定無しに適用することができるように、それらの大きさ、形状、材料の選択、及び技術的な概念に関してどんな特別の例外にもかけられない。
【０１４９】
本発明の対象の付加的な詳細、特徴、特性、及び利点は、従属請求項、図、並びに、それぞれの図及び例の以下に続く記載に開示されるが、それらは、−−例示的な様式において−−本発明に従ったデバイスのみならず基体の材料の数個の好適な実施形態を示す。
【０１５０】
図１は、本発明の第一の実施形態に従った基体の材料の非常に概略的な断面の切り取り図を示す。基板の材料１は、複数のセル２からなり、それらセルは、通常では、形状において若干正方形又は長方形である。ある手段、例．後で記載することにするような照明する手段によって、相転移を、本質的に別個に又は独立にセル２の各々において誘発することができる。
【０１５１】
図２は、試料の追加の後における且つ基板の材料のある一定の選択された領域における相転移の導入より先の図１の基板の材料を示す。この純粋に例示的な実施形態においては、試料が、セル２ａへ加えてられてある。追加及び自由選択の乾燥させるステップの後に、相転移が、セル２ｂ、２ｃ、及び２ｄにおいて行われるが、このように試料又はそれの部分がセル２ａから２ｄまで流動することを引き起こす。選ばれた用途に従って、試料の残りが、セル２ａに残留することになるのに対して、試料、例．巨視的な粒子、の部分のみが、基板の材料１内に流動することが引き起こされることがあることは、留意されるべきである。
【０１５２】
本発明の代替の且つまた好適な実施形態に従って、基板の材料は、流体における及び／又は基板の材料を伴った巨視的な粒子の大きさ選択性の又は大きさ依存性の流動が、試料の選択された領域における相転移によって影響を及ぼされる及び／又は引き起こされるという方式で、適合させられる。図２において、これは、より大きい粒子が、例．セル２ｂへ、及び、中程度の大きさの粒子が、セル２ｃへ流動することが引き起こされるであろうと思われるのに対して、より小さい粒子が、例．セル２ｄへ流動することが引き起こされるであろうことを意味するであろう。
【０１５３】
図３は、基板の材料の選択された領域における数個の相転移の後における図２の基板の材料を示す。流体の試料（又は下に記載されたような、それの部分）は、次に、セルと異なる基板の材料のセルにおいて濃縮することになると共に、ここで、試料は、もともと、例．セル３へ加えられたものであった。基板の材料の選択された領域へさらなる相転移によって、流体の試料（又はそれの部分）は、望まれるような基板の材料１の全てにわたってシフトさせられることがある。
【０１５４】
セルには、通常では、基板の材料が位置させられるところの試料又はデバイスにおけるある一定の分析物について選択性の束縛する物質が備え付けられる（これが、図にしめされたものではないとはいえ）と共に、これらの束縛する物質を（例．このような束縛する物質を含有するものである、材料のさらなる層が、提供される形態で）含有するさらなる手段が提供されることは、留意されるべきである。試料が、これらの束縛する物質にでくわすとき、対応する分析物は、分析用の束縛する物質へ束縛されることがある。基板の材料のまわりで試料を“移動させる”又は“シフトさせる”ことの可能性によって、分析デバイスの選択性及び分解能が、大いに向上させられると共に流体の最小の要求された量が、先行技術と比較すると大いに減少させられることは、自明なことである。
【０１５５】
照明する手段を通じた光による相転移の誘引が、以下に続くものの一つ以上を含む、複数の手段によって達成されることがある。
【０１５６】
−  レーザーの手段による誘発が、されることがある。レーザーを異なるセルへ方向付けることによって、試料における及び／又はそれを伴った流体の試料又はそれの部分の流動は、簡単に且つ有効に制御されることがある。
【０１５７】
−  いくつかの用途においてレーザーの手段を使用することによって、また試料は、加熱するかもしれないし、その場合には、相転移についての基礎をなす機構が、光及び熱の組み合わせである。もしかすると、加熱する部分を、レーザー系が放出する波長における光吸収を増加することによって、液晶の媒体への色素の分子の追加によって向上させることができる。
【０１５８】
−  また、例．ＵＶランプでの基板の材料を照明すると共にマスクで基板の材料の部分を転換することによる誘発が、なされることもあるが、ここでは、相転移が、起こるものではない。マスクを変化させることによって、また、試料における及び／又はそれを伴った流体の試料又はそれの部分の制御された移動は、簡単に且つ有効に、達成されると共に制御される。マスクのパターンの技術は、例．マスクのパターンの技術から、知られたものであるが、ここで、感光性の保護基が、チップ（Ａｆｆｙｍｅｔｒｉｘ）におけるＤＮＡライブラリーを築き上げるとき、取り除かれる。
【０１５９】
−  別の好適な実施形態に従って、ＵＶダイオードのような照明する手段は、例．マイクロキャピラリーの縁部で、分析系において実施される。露出された領域においては、分析物は、それ自体を濃縮することになる。
【０１６０】
−  別の好適な実施形態に従って、光源は、照明された領域の位置を調節するために、電気光学的な光スイッチに結合させられる。電気光学的な光スイッチは、たとえば、投射表示系から知られたものであると共に、そこでは、ビームを、偏光させる系が提供された液晶セルによってか又はディジタル・ミラー・デバイス又は変形可能なミラーデバイス（Ｔｅｘａｓ  Ｉｎｓｔｒｕｍｅｎｔｓ  Ｉｎｃｏｒｐｏｒａｔｅｄ，１２５００  ＴＩ  Ｂｏｕｌｅｖａｒｄ  Ｄａｌｌａｓ，ＴＸ  ７５２４３−４１３６，ＵＳＡ）のような分野において知られた切り替え可能なミラーのアレイに基づいた系によってかのいずれかで変調することができる。液晶のビーム制御器及びディジタル（変形可能な）ミラーデバイスの両方で、光ビームは、ピクセルレベルにおいて制御されると共に、基板の材料における光の強度を、単純なグラフィック・ソフトウェア・プログラムによって制御することができるように、コンピューターへ簡単に接続されることができる。
【０１６１】
上記の詳細な実施形態における要素及び特徴の特定の組み合わせは、単に例示的なものである；この及び参照によって組み込まれた特許／出願における他の教示によるこれらの教示の相互交換及び置換は、また明白に予期される。当業者が認識すると思われるが、ここに記載されるものの変形、変更、及び他の実施は、請求されるような本発明の主旨及び範囲を逸脱することなく、当業者に対して起こり得る。それに応じて、前述の記載は、ほんの一例としてのものであると共に、限定するように意図されたものではない。本発明の範囲は、以下に続く請求項及びそれらの均等物において定義される。さらには、記載及び請求項において使用された符号は、請求項に記載されたような本発明の範囲を限定するものではない。
【図面の簡単な説明】
【０１６２】
【図１】図１は、本発明の第一の実施形態に従った基体の材料の非常に概略的な断面の切り取り図を示す；
【図２】図２は、試料の追加の後における且つ基体の材料のある一定の選択された領域における相転移の誘発より先における図１の基体の材料を示す；
【図３】図３は、基体の材料の選択された領域における数個の相転移の後における図２の基体の材料を示す；
【図１】
2009520179.tif 000029
【図２】
2009520179.tif 000030
【図３】
2009520179.tif 000031
【国際調査報告】
2009520179.tif 000032
2009520179.tif 000033